(57)【特許請求の範囲】
【請求項１】
光学異性体比率が７質量％以下で結晶性を有するポリ乳酸を主成分とした樹脂組成物にて粒子状に形成されるとともに、疎水性有機媒体に親和性の高いセグメントと樹脂組成物に親和性の高いセグメントとを有する分子量が２０００〜２００００の両親媒性ポリマーであって、ジブロック共重合ポリマーと、トリブロック共重合ポリマーと、グラフト共重合ポリマーとのいずれかによって構成され、粒子表面に付着し、粒子表面に立体的な障壁を形成するものである分散安定剤と、発泡剤とを含有し、発泡能力を有することを特徴とする発泡剤を含浸させたポリ乳酸系樹脂粒子。
【請求項２】
分散安定剤の含有量が樹脂粒子全体の１０重量％以下であることを特徴とする請求項１に記載の発泡剤を含浸させたポリ乳酸系樹脂粒子。
【請求項３】
粒子形状が、立方体状、直方体状、四角柱状または三角柱状のいずれかであることを特徴とする請求項１または２に記載の発泡剤を含浸させたポリ乳酸系樹脂粒子。
【請求項４】
光学異性体比率が７質量％以下で結晶性を有するポリ乳酸を主成分とした粒状の樹脂組成物の融点をＴｍとして、前記粒状の樹脂組成物に、Ｔｍ−１０℃〜Ｔｍ＋２０℃に調整された疎水性有機媒体中にて、疎水性有機媒体に親和性の高いセグメントと樹脂組成物に親和性の高いセグメントとを有する分子量が２０００〜２００００の両親媒性ポリマーであって、ジブロック共重合ポリマーと、トリブロック共重合ポリマーと、グラフト共重合ポリマーとのいずれかから構成され、粒子表面に立体的な障壁を形成する分散安定剤を用いながら、発泡剤の圧力５ＭＰａ〜２０Ｍｐａの条件で発泡剤を含浸させることを特徴とする発泡剤を含浸させたポリ乳酸系樹脂粒子の製造方法。
【請求項５】
請求項１から３までのいずれか１項に記載の発泡剤を含浸させたポリ乳酸系樹脂粒子を発泡したものであることを特徴とする樹脂発泡粒子。
【請求項６】
発泡倍率が３０倍以上であることを特徴とする請求項５記載の樹脂発泡粒子。
【請求項７】
請求項１から３までのいずれか１項に記載の発泡剤を含浸させたポリ乳酸系樹脂粒子、または、請求項５あるいは６に記載の樹脂発泡粒子を発泡成形したものであることを特徴とする樹脂発泡成形体。
【請求項８】
発泡倍率が３０倍以上であることを特徴とする請求項７記載の樹脂発泡成形体。
【請求項９】
請求項５または６に記載の樹脂発泡粒子を用いたものであることを特徴とするクッション。
【発明の詳細な説明】
【技術分野】
【０００１】
本発明は、発泡剤を含浸させたポリ乳酸系樹脂粒子およびその製造方法に関する。
【背景技術】
【０００２】
近年、環境負荷低減の観点から、生分解性樹脂や植物由来樹脂が注目されている。そのうちでポリ乳酸は、トウモロコシやサツマイモなどに由来するデンプンを原料として大量生産可能なため、コストが低いうえに、石油原料の削減にも貢献できることから、環境負荷低減の観点に関し特に有用性が高い。
【０００３】
一方、樹脂を溶融させたうえで発泡させる押出発泡法や射出成形発泡法と比べ、樹脂を溶融させることなく発泡と同時に粒子同士を融着させて発泡成形体を得るビーズ発泡法は、高発泡倍率、自由度の高い成形性という点で優れた発泡法である。
【０００４】
これまで、光学異性体比率の高い非晶性ポリ乳酸を用いた、ビーズ発泡法による発泡粒子および発泡成形体に関する先行技術は、数多く提案されており、発泡倍率が６０倍を超えるビーズ発泡体も報告されている（たとえば、特許文献１）。しかし非晶性ゆえに耐熱性に劣り、得られる発泡体の耐熱温度はせいぜい５０℃程度である。このため用途に制限がある。
【０００５】
光学異性体比率の低い結晶性ポリ乳酸からなり、ビーズ発泡法により発泡された発泡粒子および発泡成形体に関する先行技術としては、無架橋ポリ乳酸ではたとえば特許文献２〜４に記載された技術があり、架橋ポリ乳酸ではたとえば特許文献５に記載された技術がある。また押出発泡法とビーズ発泡法を組み合わせることで結晶性ポリ乳酸を発泡させる技術も提案されている（特許文献６）。しかし、いずれの技術においても発泡倍率が７倍〜２５倍程度と低く、このため得られる発泡体の密度が非晶性ポリ乳酸に比べて高いという問題がある。そのため、十分なクッション性、耐衝撃性、断熱性が得られず、コスト面、重量面でも十分でない。
【０００６】
ビーズ発泡法は、気体や揮発性液体などの物理発泡剤を樹脂粒子に混入させる発泡剤含浸工程と、物理発泡剤の膨張を利用してその含浸粒子を発泡させる発泡工程とに大きく分けられるが、高発泡倍率のポリ乳酸発泡体を得るためには、発泡剤含浸工程が特に重要となる。すなわち、分散媒体中に樹脂粒子を分散させて樹脂粒子同士の融着を防ぐのと同時に、樹脂粒子に物理発泡剤を含浸させて発泡性を付与する必要がある。
【０００７】
ビーズ発泡において、非晶性ポリ乳酸に関しては、水性媒体中における発泡剤の含浸方法が多く提案されている（たとえば特許文献７）。しかし、これらの方法は結晶性ポリ乳酸に適用することはできない。なぜなら、同様の手法で含浸させようとすると、発泡剤含浸温度を樹脂の融点付近まで上げる必要があり、その結果、水性媒体中では加水分解を起こしてしまうためである。
【０００８】
それへの対応として、疎水性有機媒体中において発泡剤を含浸させる方法（たとえば特許文献８）や、発泡助剤を併用することで、分散媒体を用いずに、樹脂のガラス転移温度と融点との間の温度にて発泡剤を含浸させる方法（たとえば特許文献５、９〜１０）が提案されている。しかし、これらの文献で開示されているように、これらの方法で発泡剤を含浸させても、結晶性ポリ乳酸は全く発泡しないか（特許文献８、１０）、１．５倍や１７倍といった低発泡倍率（特許文献９、５）にしかならない。すなわち、これらの技術は、非晶性ポリ乳酸のみに適用できる技術であって、結晶性ポリ乳酸には適用できない。
【特許文献１】特開２００５−２６４１６６号公報
【特許文献２】特開２０００−１３６２６１号公報
【特許文献３】特開２００２−０２０５２５号公報
【特許文献４】特開２００２−０２０５２６号公報
【特許文献５】特開２０００−０１７０３７号公報
【特許文献６】特開２００７−１０００２６号公報
【特許文献７】特開２００４−３５９８７２号公報
【特許文献８】特開２００６−１１１７０４号公報
【特許文献９】特開２００３−３０１０６８号公報
【特許文献１０】特開２００６−０２２２４２号公報
【発明の開示】
【発明が解決しようとする課題】
【０００９】
本発明は、上記の従来技術の問題点を解決し、結晶性ポリ乳酸系樹脂組成物からなることで耐熱性に優れ、しかも高発泡倍率を得ることが可能な、発泡剤を含浸させたポリ乳酸系樹脂粒子、ポリ乳酸系樹脂発泡粒子およびポリ乳酸系樹脂発泡成形体を提供することを目的とするものである。
【課題を解決するための手段】
【００１０】
本発明者は、上記課題を解決するために鋭意研究を重ねた結果、結晶性ポリ乳酸を主成分とする樹脂組成物に対し、樹脂組成物の融点をＴｍとして、Ｔｍ−１０℃〜Ｔｍ＋２０℃の範囲の温度で、疎水性有機媒体中において、疎水性有機媒体に親和性の高いセグメントと樹脂組成物に親和性の高いセグメントとを有する分子量が２０００〜２００００の両親媒性ポリマーであって、ジブロック共重合ポリマーと、トリブロック共重合ポリマーと、グラフト共重合ポリマーとのいずれかによって構成され、粒子表面に立体的な障壁を形成する分散安定剤とともに発泡剤の圧力５ＭＰａ〜２０Ｍｐａの条件で発泡剤を含浸させ、その後に発泡処理を行うことにより、発泡剤含浸工程においてはポリ乳酸の結晶化を防ぎながら、発泡工程においては結晶化を十分進行させることができ、このため耐熱性に優れ、しかも高発泡倍率とすることが可能な、発泡粒子および発泡成形体を製造できることを見出して本発明に到達した。
すなわち本発明の要旨は、次のとおりである。
【００１１】
（１）光学異性体比率が７質量％以下で結晶性を有するポリ乳酸を主成分とした樹脂組成物にて粒子状に形成されるとともに、疎水性有機媒体に親和性の高いセグメントと樹脂組成物に親和性の高いセグメントとを有する分子量が２０００〜２００００の両親媒性ポリマーであって、ジブロック共重合ポリマーと、トリブロック共重合ポリマーと、グラフト共重合ポリマーとのいずれかによって構成され、粒子表面に付着し、粒子表面に立体的な障壁を形成するものである分散安定剤と、発泡剤とを含有し、発泡能力を有することを特徴とする発泡剤を含浸させたポリ乳酸系樹脂粒子。
【００１５】
（２）分散安定剤の含有量が樹脂粒子全体の１０重量％以下であることを特徴とする（１）の発泡剤を含浸させたポリ乳酸系樹脂粒子。
【００１６】
（３）粒子形状が、立方体状、直方体状、四角柱状または三角柱状のいずれかであることを特徴とする（１）または（２）の発泡剤を含浸させたポリ乳酸系樹脂粒子。
【００１９】
（４）光学異性体比率が７質量％以下で結晶性を有するポリ乳酸を主成分とした粒状の樹脂組成物の融点をＴｍとして、前記粒状の樹脂組成物に、Ｔｍ−１０℃〜Ｔｍ＋２０℃に調整された疎水性有機媒体中にて、疎水性有機媒体に親和性の高いセグメントと樹脂組成物に親和性の高いセグメントとを有する分子量が２０００〜２００００の両親媒性ポリマーであって、ジブロック共重合ポリマーと、トリブロック共重合ポリマーと、グラフト共重合ポリマーとのいずれかによって構成され、粒子表面に立体的な障壁を形成する分散安定剤を用いながら、発泡剤の圧力５ＭＰａ〜２０Ｍｐａの条件で発泡剤を含浸させることを特徴とする発泡剤を含浸させたポリ乳酸系樹脂粒子の製造方法。
【００２５】
（５）上記（１）から（３）までのいずれかの発泡剤を含浸させたポリ乳酸系樹脂粒子を発泡したものであることを特徴とする樹脂発泡粒子。
【００２６】
（６）発泡倍率が３０倍以上であることを特徴とする（５）の樹脂発泡粒子。
【００２７】
（７）上記（１）から（３）までのいずれかの発泡剤を含浸させたポリ乳酸系樹脂粒子、または上記（５）あるいは（６）の樹脂発泡粒子を発泡成形したものであることを特徴とする樹脂発泡成形体。
【００２８】
（８）発泡倍率が３０倍以上であることを特徴とする（７）の樹脂発泡成形体。
【００２９】
（９）（５）または（６）の樹脂発泡粒子を用いたものであることを特徴とするクッション。
【発明の効果】
【００３０】
本発明の発泡剤を含浸させたポリ乳酸系樹脂粒子によれば、結晶性を有するポリ乳酸を主成分とした樹脂組成物にて粒状に形成されることにより耐熱性に優れ、しかも、疎水性有機媒体に親和性の高いセグメントと樹脂組成物に親和性の高いセグメントとを有する分子量が２０００〜２００００の両親媒性ポリマーであって、ジブロック共重合ポリマーと、トリブロック共重合ポリマーと、グラフト共重合ポリマーとのいずれかによって構成され、粒子表面に付着し、粒子表面に立体的な障壁を形成するものである分散安定剤を含有することにより、分散媒中での分散性に優れて発泡剤が良好に含浸されたものであり、このため高発泡倍率を達成することができる。
【００３１】
本発明の発泡剤を含浸させたポリ乳酸系樹脂粒子の製造方法によれば、結晶性を有するポリ乳酸を主成分とした粒状の樹脂組成物の融点をＴｍとして、この粒状の樹脂組成物に、Ｔｍ−１０℃〜Ｔｍ＋２０℃に調整された分散媒としての疎水性有機媒体中にて、疎水性有機媒体に親和性の高いセグメントと樹脂組成物に親和性の高いセグメントとを有する両親媒性ポリマーであって、ジブロック共重合ポリマーと、トリブロック共重合ポリマーと、グラフト共重合ポリマーとのいずれかによって構成され、分子量が２０００〜２００００であり、粒子表面に付着し、粒子表面に立体的な障壁を形成するものである分散安定剤を用いながら、発泡剤の圧力５ＭＰａ〜２０Ｍｐａの条件で発泡剤を含浸させるため、分散媒中での粒子の分散性を優れたものとすることができて、粒子に発泡剤を良好に含浸させて高発泡倍率を達成することができ、しかも結晶性を有するポリ乳酸を主成分とした粒状の樹脂組成物を用いることで、耐熱性に優れた粒子および発泡成形体を得ることができる。
【発明を実施するための最良の形態】
【００３２】
以下、本発明を詳細に説明する。
本明細書で使用する語句について説明する。本発明では、ビーズ発泡法による発泡体製造に供するために、樹脂組成物を粒子状に加工する必要がある。これを「ビーズ状粒子」と呼ぶこととする。このビーズ状粒子に発泡剤を含浸させると、「含浸粒子」が得られる。この含浸粒子を熱処理して発泡させると、「発泡粒子」が得られる。発泡粒子を金型内にてさらに加熱成形すると「発泡成形体」が得られる。あるいは、発泡粒子を製造する工程を経ずに、含浸粒子から１段階で発泡成形体を得ることも可能である。
【００３３】
樹脂の組成や、発泡剤の含浸条件によっては、発泡しない含浸粒子が得られることがある。これに対し、発泡工程において発泡する含浸粒子のみが、「発泡性を有している」と言える。
【００３４】
環境負荷低減の観点から、本発明の樹脂粒子は、ポリ乳酸を主成分とした樹脂組成物にて粒状に形成されている。ポリ乳酸を主成分とするとは、たとえばポリ乳酸を４０質量％以上含むことが、好ましい態様として挙げられる。６０質量％以上含むと、植物由来度が高くなるためより好ましく、８０質量％以上含むとさらに好ましい。
【００３５】
本発明で用いるポリ乳酸は、光学異性体比率が７質量％以下の結晶性ポリ乳酸であることが必要である。光学異性体比率が７質量％を超えるポリ乳酸は、結晶化速度が著しく低く実質的に結晶化が起こらないため、発泡粒子および発泡体の耐熱性が不十分となる。光学異性体比率が低いほど、融点が高く耐熱性に優れた発泡体が得られるが、結晶化が進行しやすい分、発泡が困難になる。したがって、光学異性体比率が２質量％〜７質量％の範囲であるポリ乳酸が好ましく、３質量％〜６質量％の範囲であるポリ乳酸がさらに好ましい。
【００３６】
樹脂粒子を構成する樹脂組成物は、本発明の効果を損なわない範囲において、主成分であるポリ乳酸以外に他の樹脂成分および／または添加剤を含有することが可能である。
【００３７】
ポリ乳酸以外の樹脂成分としては、ポリ乳酸以外のポリエステル系樹脂、ポリエチレン系樹脂、ポリプロピレン系樹脂、ポリスチレン系樹脂、ポリアクリル酸系樹脂等が挙げられる。
【００３８】
たとえばポリエステル系樹脂としては、ポリ乳酸以外のヒドロキシ酸重縮合物；ポリカプロラクトン等のラクトンの開環重合物；ポリブチレンサクシネート、ポリブチレンアジペート、ポリブチレンサクシネートアジペート等の脂肪族多価アルコールと脂肪族多価カルボン酸との重縮合物；ポリエチレンテレフタレート、ポリトリメチレンテレフタレート、ポリブチレンテレフタレート、ポリブチレンアジペートテレフタレート等の脂肪族多価アルコールと脂肪族多価カルボン酸と芳香族多価カルボン酸との重縮合物等が挙げられる。これらの樹脂成分は、単独で用いてもよく、２種類以上を組み合わせて用いてもよい。
【００３９】
樹脂組成物に含ませることが可能な添加剤としては、たとえば熱安定剤、酸化防止剤、顔料、耐候剤、難燃剤、可塑剤、分散剤、結晶核剤、発泡核剤、滑剤、離型剤、帯電防止剤、架橋剤、鎖延長剤、末端封鎖剤、充填材等を使用できる。これらの添加剤は、溶融混練時あるいは重合時に加えることができる。
【００４０】
熱安定剤や酸化防止剤としては、たとえばホスファイト系有機化合物、ヒンダードフェノール系化合物、ベンゾトリアゾール系化合物、トリアジン系化合物、ヒンダードアミン系化合物、イオウ化合物、銅化合物、アルカリ金属のハロゲン化物あるいはこれらの混合物を使用することができる。結晶核剤および／または発泡核剤としては、たとえば酸化チタン、タルク、カオリン、クレー、珪酸カルシウム、シリカ、クエン酸ソーダ、炭酸カルシウム、珪藻土、焼成パーライト、ゼオライト、ベントナイト、ガラス、石灰石、硫酸カルシウム、酸化アルミニウム、酸化チタン、炭酸マグネシウム、炭酸ナトリウム、炭酸第二鉄、ポリテトラフルオロエチレン粉末などが挙げられる。分散剤としては、流動パラフィン、ミネラルオイル、クレオソート油、潤滑油、シリコーンオイルなどの工業用オイル、あるいはコーン油、大豆油、菜種油、パーム油、亜麻仁油、ホホバ油などの植物油、あるいはイオン性およびノニオン性の界面活性剤等が挙げられる。末端封鎖剤としては、カルボジイミド、オキサゾリン、エポキシなどが挙げられる。充填材のうち、無機充填材としては、タルク、層状珪酸塩、炭酸カルシウム、炭酸亜鉛、ワラストナイト、シリカ、アルミナ、酸化マグネシウム、ケイ酸カルシウム、アルミン酸ナトリウム、アルミン酸カルシウム、アルミノ珪酸ナトリウム、珪酸マグネシウム、ガラスバルーン、カーボンブラック、酸化亜鉛、三酸化アンチモン、ゼオライト、ハイドロタルサイト、金属繊維、金属ウイスカー、セラミックウイスカー、チタン酸カリウム、窒化ホウ素、グラファイト、ガラス繊維、炭素繊維などが挙げられる。充填材のうち、有機充填材としては、澱粉、セルロース微粒子、木粉、おから、モミ殻、フスマ、ケナフ等の天然に存在するポリマーやこれらの変性品が挙げられる。これらの添加剤は、単独で用いてもよく、２種類以上を組み合わせて用いても良い。
【００４１】
ビーズ状粒子は、重合で作製した樹脂組成物をそのまま用いても良いし、押出機を用いた溶融混練で作製した樹脂組成物をペレタイズして用いても良い。
ビーズ状粒子はいかなる形状でもよいが、含浸粒子は角ばった形状に形成することができる。本発明でいうところの角ばった形状とは、立方体、直方体、四角柱、三角柱などの形状のことであり、平面と角を有している。含浸粒子の角が、完全な角ではなく、角丸である場合、角丸の半径（かどのアール）が、含浸体の最も短い辺の長さの４分の１以下であるならば、角ばった形状をしていると判断できる。５分の１以下であることが好ましく、１０分の１以下であることがさらに好ましい。また、詳細は後述するが、本発明の発泡粒子も、同様な基準で角ばった形状に形成することができる。
【００４２】
角ばった形状の含浸粒子は、上述のポリ乳酸を主成分とした樹脂組成物に代えて、一般的な熱可塑性樹脂組成物によって形成することも可能である。ここにいう熱可塑性樹脂組成物としては、ポリオレフィン系樹脂、ポリスチレン系樹脂、ポリエステル系樹脂等が挙げられる。ポリオレフィン系樹脂としては、例えばポリエチレン、ポリプロピレン、ポリブテン等が挙げられる。ポリエステル系樹脂としては、たとえば、ポリカプロラクトン、ポリブチレンサクシネート、ポリブチレンアジペート、ポリブチレンサクシネートアジペート、ポリヒドロキシアルカノエート等の脂肪族ポリエステル、ポリエチレンテレフタレート、ポリトリメチレンテレフタレート、ポリブチレンテレフタレート、ポリブチレンアジペートテレフタレート等の芳香族脂肪族ポリエステルが挙げられる。これらの樹脂は、単独で用いてもよく、２種類以上を組み合わせて用いても良い。
【００４３】
次に、本発明の樹脂粒子の製造方法を説明する。なお、以下においては、主に本発明の発泡剤を含浸させたポリ乳酸系樹脂粒子の製造方法について説明する。ただし、発泡剤を含浸させた樹脂粒子の製造方法も同様である。
【００４４】
ポリ乳酸系樹脂粒子を得るための樹脂組成物は、通常の押出機を用いて溶融混練法により製造することができる。押し出された樹脂組成物をペレタイズすることで、ビーズ状粒子が得られる。ビーズ状粒子の大きさは、必要に応じて適宜選択できるが、通常は０．００５〜１００ｍｇ／個であることが好ましい。樹脂組成物が吸水または吸湿している場合は、水分率３００ｐｐｍ以下にまで乾燥することが好ましい。
【００４５】
ビーズ状粒子に発泡剤を含浸させて、発泡性が付与された含浸粒子を製造する方法について説明する。本発明では、発泡剤含浸工程においてビーズ状粒子同士が融着することを防ぐために、ビーズ状粒子を疎水性有機媒体中に分散させながら発泡剤を含浸させる。発泡剤含浸温度は、樹脂組成物の融点Ｔｍを基準として、Ｔｍ−１０℃〜Ｔｍ＋２０℃の間であることが必要であり、Ｔｍ−１０℃〜Ｔｍ＋１０℃の間であることが好ましい。発泡剤含浸温度がＴｍ−１０℃よりも低温である場合には、ビーズ状粒子に発泡剤が含浸されても発泡倍率が上がらない。反対に発泡剤含浸温度がＴｍ＋２０℃を超える場合は、樹脂組成物の粘度が下がりすぎて、粒子同士の融着あるいは粒子と反応容器との融着が起こる。
【００４６】
本発明では、ビーズ状粒子に発泡性を付与するために、上述のように樹脂組成物に発泡剤を含浸させる必要があるが、化学変化の起きにくい物理発泡剤を用いることが好ましい。物理発泡剤のうち、揮発性の有機系発泡剤としては、プロパン、ノルマルブタン、イソブタン、シクロブタン、ノルマルペンタン、イソペンタン、ノルマルヘキサン、シクロヘキサン等の炭化水素や、トリクロロフルオロメタン、ジクロロジフルオロメタン、トリクロロフルオロメタン、１−クロロ−１，１−ジフルオロエタン、１，２，２，２−テトラフルオロエタン等のハロゲン化炭化水素や、ジメチルエーテル、メチルエチルエーテル等のエーテル類が挙げられる。樹脂組成物に含浸された炭化水素は、常温・常圧にて自然放散しにくく、好ましく使用できる。中でも、ブタン類を用いると高発泡倍率になるため、またプロパンを用いると得られる発泡粒子および発泡体の気泡が細かくなるため、さらに好ましい。これらの発泡剤は、単独で用いてもよく、２種類以上を組み合わせて用いても良い。
【００４７】
無機系発泡剤としては、水、窒素、二酸化炭素、アルゴン、空気等が挙げられる。
【００４８】
発泡剤のほかに発泡助剤を用いても良い。発泡助剤としては、たとえば低級アルコール、ケトン類、ベンゼン、トルエンなどが挙げられる。
【００４９】
本発明の製造方法においては、ポリ乳酸を主成分とする樹脂組成物が発泡剤含浸工程で加水分解されないよう、分散媒として疎水性有機媒体を用いる。上記のＴｍ−１０℃〜Ｔｍ＋２０℃の範囲で含浸処理をするとき、水性媒体を用いると樹脂組成物が加水分解を起こしてしまう。疎水性有機媒体としては、樹脂組成物が溶解せず、かつ加水分解を促進しない限り、どんな媒体でも良い。たとえばブタノール類などのアルコールや、ペンタン類、ノルマルヘキサン、シクロヘキサン、ヘプタン、石油エーテルなどの炭化水素や、ジメチルエーテル、ジエチルエーテル等のエーテル類や、流動パラフィン、ミネラルオイル、クレオソート油、潤滑油、シリコーンオイルなどの工業用オイルや、コーン油、大豆油、菜種油、パーム油、亜麻仁油などの植物油等が挙げられる。また、上記に挙げた発泡剤を分散媒として兼用することも可能である。これらの分散媒は、単独で用いてもよく２種類以上を組み合わせて用いても良い。
【００５０】
本発明の製造方法においては、発泡剤含浸工程において樹脂組成物同士の融着を防ぎ分散状態を維持するために、分散安定剤を用いることが必要である。
【００５１】
一般に、発泡剤含浸工程を水性媒体中で行う場合は、分散安定剤として、界面活性剤を用いたり、ビーズ状粒子と分散媒の両方へ親和性をもつ両親媒性低分子化合物を用いたりすることが行われる。すなわち分散安定剤を用いることで、ビーズ状粒子間に静電的反発力やエントロピー的反発力が働いて分散状態が安定となる。
【００５２】
しかし、発泡剤含浸工程を疎水性有機媒体中で行う場合は、静電的反発力を働かせることは難しい。またビーズ状粒子と分散媒の間の界面エネルギーの差がもともと小さいので、分子量が２０００未満の一般的な両親媒性低分子化合物や界面活性剤では、安定化効果が不十分である。そのため本発明では、分散安定剤として、分子量２０００〜２００００の両親媒性ポリマーを用いる。本発明の両親媒性ポリマーとは、分散媒に溶解または懸濁し、発泡剤含浸工程でビーズ状粒子の表面に付着して立体的な障壁をつくることで、ビーズ状粒子同士の融着を阻害し、分散状態を安定化する効果をもつ高分子化合物を指す。あるいは、予め樹脂組成物中に分散安定剤が含まれている場合には、発泡剤含浸工程でビーズ状粒子の表面に張り出して立体的な障壁をつくる。
【００５３】
両親媒性ポリマーは、分散媒と樹脂組成物の両方に親和性のあるポリマーであれば良い。両親媒性ポリマーがビーズ状粒子の表面に付着する様式は、親和性に基づく物理的な吸着でも、官能基同士の反応による化学的結合でも構わない。好ましい構造をもつポリマーとしては、分散媒に親和性の高いセグメント（Ｉ）と、樹脂組成物に親和性の高いセグメント（ＩＩ）とを有し、かつ各セグメントが明確に分割された分子鎖をもつポリマーが挙げられる。具体的には、ジブロック共重合ポリマー（Ｉ−ＩＩ型）、トリブロック共重合ポリマー（Ｉ−ＩＩ−Ｉ型またはＩＩ−Ｉ−ＩＩ型）およびグラフト共重合ポリマーが挙げられる。中でも、Ｉ−ＩＩ−Ｉ型のトリブロック共重合ポリマーと、グラフト共重合ポリマーとが特に好ましい。
【００５４】
両親媒性ポリマーの数平均分子量は、それぞれのセグメントが２０００〜２００００の間にあることが必要であり、それぞれのセグメントが４０００〜１５０００の間にあるとさらに好ましい。分子量が小さすぎると、分散安定効果が不十分となりビーズ状粒子同士が融着しやすくなる。分子量が大きすぎると、分散媒に溶解または懸濁しにくくなる。
【００５５】
両親媒性ポリマーを構成するセグメント（Ｉ）の成分は、分散媒に応じて適宜選択される。たとえばポリオレフィン、ポリブタジエン等の高級脂肪族鎖や、ジメチルポリシロキサン等のシリコーンオイル類や、ポリエチレングリコール等のポリエーテル類や、ポリメチルメタクリレート等のポリアクリル酸類等が挙げられる。
【００５６】
両親媒性ポリマーを構成するセグメント（ＩＩ）の成分は、樹脂組成物の成分に応じて適宜選択される。ポリ乳酸を主成分とする樹脂組成物に対応したセグメント（ＩＩ）の成分としては、たとえばポリ乳酸等のヒドロキシ酸縮合物や、ポリカプロラクトン等のラクトンの開環重合物や、ポリブチレンサクシネート等の脂肪族多価アルコールと脂肪族多価カルボン酸との重縮合物や、ポリエチレンテレフタレート等の脂肪族多価アルコールと脂肪族多価カルボン酸と芳香族多価カルボン酸との重縮合物等が挙げられる。またはこれらの共重合物でも良い。セグメント（ＩＩ）には、ビーズ状粒子の表面の官能基と反応させるための官能基を導入してもよい。また、セグメント（ＩＩ）は、直鎖構造であっても分岐構造であっても構わないが、直鎖構造である方が好ましい。
【００５７】
含浸粒子における分散安定剤の含有量あるいは粒子表面への付着量は、含浸粒子全体の１０質量％以下であることが好ましく、５質量％以下であることがより好ましく、１質量％以下であることがさらに好ましい。含有量あるいは付着量が１０質量％を超えると、発泡工程において粒子同士の接着性不良の原因となることがある。
【００５８】
ビーズ状粒子と分散安定剤とを化学的に結合させて、より強固に付着させてもよい。ビーズ状粒子表面の官能基を増やすために、例えば、コロナ処理などが利用できる。化学結合としては、エステル結合、アミド結合、エーテル結合など、どんな結合でも良い。
【００５９】
分散安定剤と組み合わせて分散助剤も使用できる。分散助剤としては、ドデシルフェニルオキサイドジスルホン酸塩、ドデシルベンゼンスルホン酸ナトリウム、オレイン酸ナトリウム等のアニオン系界面活性剤、ポリオキシエチレンアルキルエーテル、ポリオキシエチレンオクチルフェノールエーテル等のノニオン系界面活性剤などが挙げられる。
【００６０】
含浸工程においては、分散媒としての疎水性有機媒体と、分散安定剤と、ビーズ状粒子とを予め密閉容器内に入れておき、発泡剤を容器内に充填する。必要に応じて発泡助剤も予め入れておく。含浸温度における発泡剤の圧力は、５ＭＰａ〜２０ＭＰａの範囲であることが必要である。含浸時間は、通常１分〜２４時間であることが好ましい。含浸粒子に対する発泡剤の含浸率は、通常１〜３０質量％であることが好ましい。ブタン類やプロパンを発泡剤に用いる場合は、その含浸率を３〜２０質量％とするとさらに好ましい。
【００６１】
本発明においては、含浸粒子、およびこの含浸粒子から得られる発泡粒子を、その粒子形状が角ばった形状、具体的には、立方体状、直方体状、四角柱状、三角柱状などであるようにするために、また含浸工程で分散状態を維持するために、含浸工程において、撹拌羽根による撹拌を実施することが好ましい。容器の内径、深さ、分散媒の容量などにあわせて、撹拌羽根の種類は適宜選択することができる。例えば、ファンタービン型、湾曲ファンタービン型、角度付ファンタービン型、かい十字型、ソフト十字型、プロペラ型、マリン型、パドル型などの撹拌羽根が挙げられる。中でも、撹拌と垂直方向への流れの発生とを行うことができるように、角度が付いたタイプの撹拌羽根、例えば角度付ファンタービン型、かい十字型、プロペラ型、マリン型、パドル型などの撹拌羽根を、好ましく用いることができる。撹拌羽根の大きさは、容器の内径に対して７０％以上の直径であることが好ましい。撹拌羽根は、単独で用いても良く、複数用いても良い。
【００６２】
撹拌速度は、分散媒を入れる容器の大きさや撹拌羽根の大きさにより適宜変更できるが、通常１００ｒｐｍ〜１０００ｒｐｍの範囲が利用される。３００ｒｐｍ〜６００ｒｐｍがより好ましい。１００ｒｐｍを下回ると分散が不十分となる場合があり、１０００ｒｐｍを上回ると激しい撹拌のために含浸粒子がいびつな形状になる場合がある。
【００６３】
含浸粒子を熱処理することで、発泡粒子を得ることができる。そのための熱処理の方法および装置は、公知のものを利用できる。たとえば、熱風、蒸気、輻射熱等により含浸粒子を加熱することで、発泡させることができる。発泡のための熱処理温度は、Ｔｍ−６０℃〜Ｔｍ＋２０℃の間であることが好ましい。この範囲以外の温度では、発泡が全く起こらなかったり、発泡倍率が低かったり、得られた発泡粒子および発泡成形体が溶融したりすることがある。
【００６４】
減圧処理により発泡させることもできる。その場合も、公知の方法が利用できる。すなわち、上記の含浸温度で保持した後、室温まで冷却せずに高圧の密閉容器から低圧域へ含浸粒子を放出することで発泡させる。このときの発泡温度も、Ｔｍ−６０℃〜Ｔｍ＋２０℃の間であることが好ましい。
【００６５】
上述の、含浸粒子が角ばった形状である場合は、それから得られる発泡粒子も、同様に角ばった形状とすることができる。
発泡粒子を金型内に充填してさらに加熱することにより、任意の形の発泡成形体を得ることができる。成形に用いる装置は、公知のものを利用できる。たとえば、発泡ポリスチレン用の成形機や発泡ポリオレフィン用の成形機を利用できる。
【００６６】
また、含浸粒子を金型内に充填して加熱することで、発泡粒子を製造する工程を経ずに、含浸粒子から１段階で発泡成形体を得ることも可能である。２段階の熱処理で発泡成形体を製造する場合と比べ、１段階の方が、成形時の接着性を確保できる点や、発泡粒子の輸送コストの点で好ましい。
【００６７】
本発明の角のある特異な形をした発泡粒子は、成形することなく粒子のまま使用することにより、特異なクッション性を有したクッションを提供することが可能となる。
本発明の発泡粒子及び発泡成形体は、その軽量性、耐熱性、断熱性、耐衝撃性、クッション性、遮音性を活かして包装材、梱包材、緩衝材、断熱材、保温材、保冷材、消音材、吸音材、防音材、制振材、建材、クッション材、資材、容器などに利用することができる。具体例としては、ソファ、ベッドマット、椅子、寝具、マットレス、電灯カバー、ぬいぐるみ、スリッパ、クッション、ヘルメット、カーペット、枕、靴、ポーチ、マット、クラッシュパッド、スポンジ、文具、玩具、ＤＩＹ用品、パネル、畳芯材、マネキン、自動車内装部材・クッション、カーシート、デッドニング、ドアトリム、サンバイザー、自動車用制振材・吸音材、スポーツ用マット、フィットネス用品、スポーツ用プロテクター、ビート板、グラウンドフェンス、レジャーシート、医療用マットレス、医療用品、介護用品、リハビリ用品、建築用断熱材、建築目地材、面戸材、建築養生材、反射材、工業用トレー、チューブ、パイプカバー、エアコン断熱配管、ガスケット芯材、コンクリート型枠、土木目地、つらら防止パネル、保護材、軽量土、盛土、人工土壌、梱包材・包装資材、梱包資材、ラッピング、生鮮品・野菜・果物等の梱包材・包装材、電子機器等の梱包材・緩衝包装材、生鮮品・野菜・果物等の保温・保冷箱、カップラーメン・弁当箱等の食品容器、食用トレー、飲料容器、農業用資材、発泡模型、スピーカ用振動板などが挙げられる。
【実施例】
【００６８】
以下、本発明を実施例によりさらに具体的に説明する。しかし、本発明は下記の実施例のみに限定されるものではない。
【００６９】
［評価方法］
（１）分散性：
各実施例および比較例に示す発泡剤含浸工程が終了した時点の含浸粒子の分散状態を、目視により次の基準にもとづいて評価した。
【００７０】
○：良好（含浸粒子が独立・分散を維持）
×：不良（含浸粒子同士が融着、または含浸粒子が容器や撹拌羽根に付着）
××：加水分解化（加水分解して含浸粒子が脆化）
【００７１】
（２）発泡剤含浸率：
含浸粒子を密閉容器中で重クロロホルムに溶解し、容器を開けずに１度目の１Ｈ ＮＭＲ測定を行った。１度目の測定後に、重クロロホルムと発泡剤を蒸発させ、再度重クロロホルムに溶解して２度目の１Ｈ ＮＭＲ測定を行った。発泡剤のピークは分散媒や分散安定剤のピークと重複するため、１度目の測定結果から２度目の測定結果を差し引くことで、含浸粒子中の発泡剤含浸量を求めた。
【００７２】
（３）発泡倍率：
湿式電子比重計を用いて、発泡剤含浸前のビーズ状粒子と、発泡粒子と、発泡成形体との見かけ体積を測った。それぞれの質量と見かけ体積との比から見かけ密度を計算し、発泡倍率は以下の式より求めた。
【００７３】
発泡倍率  ＝  （発泡剤含浸前のビーズ状粒子の見かけ密度）
／（発泡粒子または発泡成形体の見かけ密度）
【００７４】
（４）耐熱性：
発泡成形体を、１００℃で２０時間、熱風乾燥機にて熱処理した。熱処理前後の体積変化率を求め、以下の基準で耐熱性を評価した。
【００７５】
○：耐熱性良好（体積変化率±５％未満）
×：耐熱性不良（体積変化率±５％以上）
体積変化率は以下の式より求めた。
【００７６】
体積変化率＝｛（Ｙ−Ｘ）／Ｘ｝×１００ （％）
ただし、Ｘ：加熱前の発泡成形体の体積、Ｙ：加熱後の発泡成形体の体積である。
【００７７】
（５）粒子形状：
得られた含浸粒子あるいは発泡粒子の角の湾曲形状の半径が、その粒子の最も短い辺の長さの５分の１以下であるとき、その粒子は角ばった形状をしていると評価した。具体的には、立方体状、直方体状などと評価した。
【００７８】
［原料］
以下の実施例および比較例において用いた各種原料を示す。
（１）ポリ乳酸樹脂
・樹脂Ａ：結晶性ポリ乳酸  ＮａｔｕｒｅＷｏｒｋｓ社製  ４０４２Ｄ
（重量平均分子量１６万、Ｔｍ１５１℃、Ｄ体４．０質量％）
・樹脂Ｂ：結晶性ポリ乳酸  ＮａｔｕｒｅＷｏｒｋｓ社製  ４０３２Ｄ
（重量平均分子量１８万、Ｔｍ１６８℃、Ｄ体１．５質量％）
・樹脂Ｃ：非晶性ポリ乳酸  ＮａｔｕｒｅＷｏｒｋｓ社製  ６３００Ｄ
（重量平均分子量１３万、Ｔｍ１２１℃、Ｄ体８．２質量％）
【００７９】
（２）ポリエチレン樹脂
・樹脂Ｄ：直鎖状低密度ポリエチレン  住友化学社製  スミカセンＬ
（融点１２４℃）
【００８０】
（３）発泡ポリスチレン
・樹脂Ｅ：発泡ポリスチレン  ＨＤＭ−Ｆ（積水化成品工業社製）
【００８１】
（４）発泡剤
・ノルマルブタン（岩谷瓦斯社製  Ｒ−６００）
・プロパン（岩谷瓦斯社製  Ｒ−２９０）
【００８２】
（５）分散媒
・シリコーンオイル（信越化学工業社製  ＫＦ−９６Ｌ−５ｃｓ  ：疎水性有機媒体）
・流動パラフィン（三光化学工業社製  ４０−Ｓ  ：疎水性有機媒体）
・菜種油（Ｊオイルミルズ社製  さらさらキャノーラ油：疎水性有機媒体）
・純水
【００８３】
（６）分散安定剤および分散助剤
・分散安定剤Ｆ（シリコーン／ポリ乳酸  Ｉ−ＩＩ型ジブロック共重合ポリマー）
Ｌ−ラクチド５０ｇと、片末端カルビノール変性シリコーンオイル（信越化学工業社製  Ｘ−２２−１７０ＤＸ）５０ｇと、酸化防止剤（チバ・スペシャルティ・ケミカルズ社製ＩＲＧＡＦＯＳ１６８）０．０２ｇとを、容器内において１９０℃で加熱撹拌し、そこへオクチル酸スズ約５０ｍｇを添加した。撹拌を開始してから１時間後に失活剤（ＡＤＥＫＡ社製  アデカスタブＡＤＫ−ＰＥＰ８）を添加し、５ｍｍＨｇ以下に減圧したうえで、さらに１時間撹拌を続けて、ポリマーを得た。容器から取り出したポリマーを真空乾燥機にて１００℃で１２時間乾燥し、分散安定剤Ｄを得た。得られたジブロック共重合ポリマーの各セグメントの分子量をＮＭＲで求めたところ、ポリ乳酸セグメントの分子量は４８００、シリコーンセグメントの分子量は４７００であった。
【００８４】
・分散安定剤Ｇ（ポリ乳酸／パラフィン／ポリ乳酸  ＩＩ−Ｉ−ＩＩ型トリブロック共重合ポリマー）
Ｌ−ラクチド６０ｇと、両末端カルビノール変性ポリブタジエン（三菱化学社製  ポリテールＨ）４０ｇと、酸化防止剤０．０２ｇとを、容器内において１９０℃で加熱撹拌し、そこへオクチル酸スズ約５０ｍｇを添加した。撹拌を開始してから１時間後に失活剤を添加し、５ｍｍＨｇ以下に減圧したうえで、さらに１時間撹拌を続けて、ポリマーを得た。容器から取り出したポリマーを真空乾燥機にて１００℃で１２時間乾燥し、分散安定剤Ｅを得た。得られたトリブロック共重合ポリマーの各セグメントの分子量をＮＭＲで求めたところ、ポリ乳酸セグメントの分子量は各々２０００、パラフィンセグメントの分子量は２７００であった。
【００８５】
・分散安定剤Ｈ（パラフィン／ポリ乳酸／パラフィン  Ｉ−ＩＩ−Ｉ型トリブロック共重合ポリマー）
Ｌ−ラクチド５６ｇと、１−ドコサノール１９ｇと、酸化防止剤０．０２ｇとを、容器内において１９０℃で加熱撹拌し、そこへオクチル酸スズ約２０ｍｇを添加した。撹拌を開始してから１時間後に失活剤を添加し、その後ステアリルイソシアネート２５ｇを添加した。撹拌を続けながら３０分後に５ｍｍＨｇ以下に減圧し、さらに３０分間撹拌を続けて、ポリマーを得た。取り出したポリマーを真空乾燥機にて１００℃で１２時間乾燥し、分散安定剤Ｆを得た。得られたトリブロック共重合ポリマーの各セグメントの分子量をＮＭＲで求めたところ、ポリ乳酸セグメントの分子量は９１０、パラフィンセグメントの分子量は各々３００であった。
【００８６】
分散安定剤Ｉ（ポリ乳酸／シリコーン／ポリ乳酸  ＩＩ−Ｉ−ＩＩ型トリブロック共重合ポリマー）
Ｌ−ラクチド（光学異性体比率０．６質量％）４０ｇと両末端カルビノール変性シリコーンオイル（信越化学工業製ＫＦ−６００３）６０ｇと酸化防止剤（チバ・スペシャルティ・ケミカルズ製ＩＲＧＡＦＯＳ１６８）０．０２ｇを１９０℃で加熱撹拌し、そこへオクチル酸スズ約５０ｍｇを添加した。１時間後に失活剤（ＡＤＥＫＡ製アデカスタブＡＤＫ−ＰＥＰ８）を添加し、５ｍｍＨｇ以下に減圧して１時間撹拌を続けた。取り出したポリマーを真空乾燥機にて１００℃で１２時間乾燥し、分散安定剤Ｉを得た。得られたトリブロック共重合ポリマーの各セグメントの分子量をＮＭＲで求めたところ、ポリ乳酸セグメントの分子量は各々１７００、シリコーンセグメントの分子量は４８００であった。
【００８７】
・ＳＤＢＳ（ドデシルベンゼンスルホン酸ナトリウム）
【００８８】
・タルク（林化成社製  ＭＷ−ＨＳＴ）
【００８９】
［ビーズ状粒子の製造］
樹脂Ａ〜Ｅはもともと球形チップであるので、そのままビーズ状粒子Ａ〜Ｅとした。それぞれ４０ｍｇ／個の大きさの球形であった。
【００９０】
溶融混練には、池貝社製ＰＣＭ−３０型２軸押出機を用いた。スクリュー径は３０ｍｍφ、平均溝深さは２．５ｍｍであった。１９０℃、スクリュー回転数１２０ｒｐｍで樹脂組成物を押出し、水浴で冷却したストランドをペレタイザーで切断した。得られた樹脂組成物の水分を除去し、ビーズ状粒子とした。微量水分測定装置（三菱化学社製  ＣＡ０７）で水分率を測定し、３００ｐｐｍ以下であることを確認した。
【００９１】
ビーズ状粒子Ａ１
ポリ乳酸樹脂Ａのみを溶融混練により押出したあと切断して、ビーズ状粒子Ａ１とした。１０ｍｇ／個の大きさの円柱状となった。
【００９２】
ビーズ状粒子Ａ２
ポリ乳酸樹脂Ａを９６質量％と、マイクロクリスタリンワックス（日本精鑞社製  Ｈｉ−Ｍｉｃ−１０８０）を４重量％とを溶融混練により押出したあと切断して、ビーズ状粒子Ａ２とした。１０ｍｇ／個の大きさの円柱状となった。
【００９３】
［実施例・比較例］
実施例１
内容積４００ｍＬのオートクレーブに、表１に示すように、ポリ乳酸樹脂Ａを１０ｇと、分散媒であるシリコーンオイルを１５０ｍＬと、分散安定剤Ｆを１．５ｇとを投入した。そして発泡剤であるノルマルブタンをオートクレーブ内に注入し、発泡剤含浸温度を１５５℃、発泡剤含浸圧力を１５ＭＰａに調整し、４００ｒｐｍで撹拌しながら２時間保持した。続いて、オートクレーブ内の温度を室温まで下げた後、発泡剤を抜いて常圧に戻し、含浸粒子を得た。この含浸粒子の発泡剤含浸率および分散性を表１に示す。
【００９４】
得られた含浸粒子を熱風乾燥機を用いて発泡温度１２０℃で発泡させ、発泡粒子を得た。この発泡粒子の発泡倍率は４７倍であった。
一方、上記の含浸粒子を、寸法１０ｃｍ×１０ｃｍ×３ｃｍの金型に充填し、熱風乾燥機にて成形温度１３０℃にて加熱し、発泡成形体を得た。発泡成形体の発泡倍率は３９倍であった。得られた発泡成形体の耐熱性は、表１に示すように良好であった。
【００９５】
【表１】
0004836983.tif 000002
【００９６】
実施例２〜５、比較例１〜２
実施例１に比べて、発泡剤含浸条件としての、発泡剤の種類と、分散媒の種類と、分散安定剤の種類と、含浸温度と、含浸圧力とを、表１に示すように変化させた。それ以外は実施例１と同様の処理を行った。その結果を表１に示す。
【００９７】
実施例６
実施例１のポリ乳酸樹脂Ａに代えて、ポリ乳酸樹脂Ｂを用いた。また、それに伴い、含浸温度と含浸圧力とを表１に示すように変化させた。それ以外は実施例１と同じ処理を行った。その結果を表１に示す。
【００９８】
比較例３、４
分散媒として水を用い、さらに分散安定剤としてタルク０．３ｇおよびドデシルベンゼンスルホン酸ナトリウム（ＳＤＢＳ）０．１ｇを用いた。それに伴い、含浸温度と含浸圧力とを表１に示すように変化させた。それ以外は実施例１と同様の処理を行った。その結果を表１に示す。
【００９９】
比較例５
ポリ乳酸樹脂Ｃを用いた。それに伴い、含浸温度と含浸圧力とを表１に示すように変化させた。それ以外は比較例３と同様の処理を行った。その結果を表１に示す。
【０１００】
比較例６
実施例１に比べて、分散安定剤を用いなかった。それ以外は実施例１と同様の処理を行った。その結果を表１に示す。
【０１０１】
比較例７
実施例２に比べて、分散安定剤を用いなかった。それ以外は実施例２と同様の処理を行った。その結果を表１に示す。
【０１０２】
比較例８
実施例２の分散安定剤Ｇに代えて、分散安定剤Ｈを用いた。それ以外は実施例２と同様の処理を行った。その結果を表１に示す。
【０１０３】
比較例９
発泡ポリスチレンを寸法１０ｃｍ×１０ｃｍ×３ｃｍの金型に充填して成形し、発泡成形体を得た。得られた発泡成形体の発泡倍率および耐熱性を表１に示す。
【０１０４】
実施例１〜６で得られた含浸粒子を発泡することにより、３０倍以上の高発泡倍率で、しかも耐熱性に優れた発泡粒子および発泡成形体が得られた。
【０１０５】
これに対し、比較例１の含浸粒子は、発泡剤を含浸させるときの温度がＴｍ−２０℃よりも低い温度であったため、発泡性が付与されておらず、まったく発泡しないものであった。
【０１０６】
比較例２の含浸粒子は、発泡剤を含浸させるときの温度がＴｍ＋２０℃よりも高い温度であったため、ビーズ状粒子が融着してしまい、独立した含浸粒子が得られなかった。よって、これを発泡させることができなかった。
【０１０７】
比較例３の含浸粒子は、発泡剤を含浸させるときの分散媒が疎水性有機媒体ではなく水であり、加水分解を起こさない含浸温度ではあったが、Ｔｍ−２０℃よりも低い温度であっため、発泡性が付与されておらず、まったく発泡しないものであった。
【０１０８】
比較例４は、比較例３と同様に発泡剤を含浸させるときの分散媒が疎水性有機媒体ではなく水であり、しかも比較例３よりも含浸温度が高温であったため、樹脂組成物が加水分解を起こして、樹脂が粉末状になってしまい、所望の含浸粒子が得られなかった。
【０１０９】
比較例５は、非晶性のポリ乳酸を用い、しかも発泡剤を含浸させるときの分散媒が疎水性有機媒体ではなく水であったため、分散性は良好であったが発泡倍率の低い発泡粒子および発泡成形体しか得られず、しかも発泡成形体は耐熱性を欠くものであった。
【０１１０】
比較例６および比較例７は、分散安定剤を用いなかったため、ビーズ状粒子が融着してしまい、独立した含浸粒子を得ることができなかった。
【０１１１】
比較例８は、分散安定剤として分子量が２０００に満たないポリマーを用いたため、安定した分散を行うことができず、このためビーズ状粒子が融着してしまい、独立した含浸粒子を得ることができなかった。
【０１１２】
比較例９は、本発明の、ポリ乳酸を主成分とした樹脂組成物や所定の分散安定剤を含有したポリ乳酸系樹脂粒子に代えて、発泡ポリスチレンを発泡させただけのものであったため、高い倍率で発泡させることは可能であったものの、得られた発泡体は耐熱性に欠けていた。
【０１１４】
実施例７、比較例１０
内容積４００ｍＬ、内径５４ｍｍのオートクレーブ容器に、ビーズ状の樹脂Ａを５ｇと、シリコーンオイルを１５０ｍＬと、分散安定剤Ｆを２ｇとを投入した。そしてオートクレーブ内にノルマルブタンを注入し、表２に示す含浸温度および含浸圧力に調整した。さらに、直径が４９ｍｍの角度付ファンタービン型の撹拌羽根を用いて、４００ｒｐｍで撹拌しながら２時間保持した。その後、オートクレーブ内の温度を室温まで下げた後、発泡剤を抜いて常圧に戻し、含浸粒子を得た。これらの含浸粒子の分散性と発泡剤含浸率と粒子形状とを表２に示す。
【表２】
0004836983.tif 000003
【０１１５】
実施例８
実施例７に比べて、直径が４７ｍｍの湾曲ファンタービン型の撹拌羽根を用いて６００ｒｐｍで撹拌した。それ以外は実施例７と同様の処理を行って、含浸粒子を得た。得られた含浸粒子の分散性と発泡剤含浸率と粒子形状とを表２に示す。
【０１１６】
実施例９〜１０
実施例７に比べて、使用する分散媒および分散安定剤を表２に示すように変更した。それ以外は実施例７と同様の処理を行って、含浸粒子を得た。得られた含浸粒子の分散性と発泡剤含浸率と粒子形状とを表２に示す。
【０１２０】
参考例２〜３
実施例７に比べて、撹拌羽根の撹拌速度を表２に示すように変更した。それ以外は実施例７と同様の処理を行って、含浸粒子を得た。得られた含浸粒子の分散性と発泡剤含浸率と粒子形状とを表２に示す。
【０１２１】
参考例４〜５
実施例７に比べて、含浸温度を表２に示すように変更した。それ以外は実施例７と同様の処理を行って、含浸粒子を得た。得られた含浸粒子の分散性と発泡剤含浸率と粒子形状とを表２に示す。
【０１２２】
参考例６
内容積４００ｍＬ、内径５４ｍｍのオートクレーブ容器に、ビーズ状の樹脂Ａを５ｇと、純水を１５０ｍＬと、タルクを０．３ｇと、ＳＤＢＳを０．１ｇとを投入した。そしてオートクレーブ内にノルマルブタンを注入し、表２に示す含浸温度および含浸圧力に調整した。さらに、直径が４９ｍｍの角度付ファンタービン型の撹拌羽根を用いて、８０ｒｐｍで撹拌しながら２時間保持した。その後、オートクレーブ内の温度を室温まで下げた後、発泡剤を抜いて常圧に戻し、含浸粒子を得た。この含浸粒子の分散性と発泡剤含浸率と粒子形状とを表２に示す。
【０１２３】
参考例７
実施例７と比べて、撹拌羽根の回転方向を逆向きとした。それ以外は実施例７と同様の処理を行って、含浸粒子を得た。得られた含浸粒子の分散性と発泡剤含浸率と粒子形状とを表２に示す。
【０１２４】
参考例８
実施例７と比べて、分散安定剤として樹脂Ｉを用いた。それ以外は実施例７と同様の処理を行って、含浸粒子を得た。得られた含浸粒子の分散性と発泡剤含浸率と粒子形状とを表２に示す。
【０１２５】
参考例９
実施例９と比べて、分散安定剤として樹脂Ｈを用いた。それ以外は実施例９と同様の処理を行って、含浸粒子を得た。得られた含浸粒子の分散性と発泡剤含浸率と粒子形状とを表２に示す。
【０１２６】
次に、実施例７〜１０および参考例３〜４、７〜８で得られた含浸粒子を、熱風乾燥機を用いて表２に示す発泡温度にて発泡させ、発泡粒子を得た。得られた発泡粒子の発泡倍率および形状を表２に示す。
【０１２７】
実施例７〜１０の含浸粒子は、すべて角のある形状をしており、さらに発泡させた発泡粒子も角のある形状を維持していた。
【０１２８】
これに対し参考例２は、攪拌羽根の攪拌速度が８０ｒｐｍと低かったため分散が不十分で、ビーズ状樹脂が融着して凝集物となってしまい、所望の含浸樹脂が得られなかった。
【０１２９】
参考例３は、撹拌羽根の撹拌速度が１２００ｒｐｍと高かったため、強過ぎる剪断により含浸粒子がいびつな不定形となってしまい、所望の含浸粒子が得られなかった。
参考例４は、含浸温度がＴｍ−２０℃よりも低い温度であったため、形状の変化がまったく起こらず球状のままとなり、所望の含浸粒子が得られなかった。
【０１３０】
参考例５は、含浸温度がＴｍ＋２０℃よりも高い温度であったため、ビーズ状粒子が融着して凝集物となってしまい、所望の含浸粒子が得られなかった。
参考例６は、ポリマーＡを用いたにもかかわらず、発泡剤を含浸させるときの分散媒が疎水性有機媒体ではなく水であったため、樹脂組成物が加水分解を起こして、樹脂が粉末状になってしまい、所望の含浸粒子が得られなかった。
【０１３１】
参考例７は、実施例７とは撹拌羽根の回転方向を逆向として撹拌を行ったため、丸みを帯びた碁石状の含浸粒子が得られたものの、所望の角ばった含浸粒子は得られなかった。  参考例８〜９は、樹脂組成物に対し、親和性の高いセグメントの分子量が２０００未満の分散安定剤を用いたため、分散安定効果が十分でなく、含浸粒子が不定形や凝集物となってしまい、所望の角ばった含浸粒子が得られなかった。